【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
チタンシリコンゾル−ゲル誘導材料、ジルコニウムシリコンゾル−ゲル誘導材料、またはそれらの混合物を含んでなる母材中に分散されてその全体にわたって分布された少なくとも１つの貴金属と少なくとも１つの導電性成分とを含んでなるゾル−ゲル誘導複合体。
【請求項２】
請求項１に記載のゾル−ゲル誘導複合体を含んでなる物品。
【請求項３】
請求項１に記載のゾル−ゲル誘導複合体でコーティングされた支持体。
【請求項４】
ａ）少なくとも１つの貴金属含有化合物を含んでなる第１の溶液と金属アルコキシド、オルトシリケート、および溶媒を含んでなる第２の溶液とを配合して混合物を形成する工程と、
ｂ）少なくとも１つの導電性成分を含んでなる第３の溶液を混合物に添加する工程と、
ｃ）混合物を重合して無機ゲルを形成する工程と
を含んでなるゾル−ゲル誘導複合体を製造するための方法。
【請求項５】
チャンバと、チャンバをアノード区画とカソード区画とに分離する膜とを含んでなる燃料電池であって、膜が、チタンシリコンゾル−ゲル誘導材料、ジルコニウムシリコンゾル−ゲル誘導材料、またはそれらの混合物を含んでなる母材中に分散されてその全体にわたって分布された少なくとも１つの貴金属と少なくとも１つの導電性成分とを含んでなるゾル−ゲル誘導複合体を含んでなる触媒で少なくとも部分的にコーティングされる、燃料電池。
【請求項６】
少なくとも２つの燃料電池を含んでなり、少なくとも２つの燃料電池の少なくとも１つが請求項５に記載の燃料電池を含んでなる、燃料電池スタック。
【請求項７】
ａ）第１の電極と、
ｂ）第２の電極と、
ｃ）第１および第２の電極の間に挟まれた固体ポリマー電解質膜と
を含んでなる膜電極組立体であって、チタンシリコンゾル−ゲル誘導材料、ジルコニウムシリコンゾル−ゲル誘導材料、またはそれらの混合物を含んでなる母材中に分散されてその全体にわたって分布された少なくとも１つの貴金属と少なくとも１つの導電性成分とを含んでなるゾル−ゲル誘導複合体が、第１の電極と固体ポリマー電解質膜との間の境界面に配置される、膜電極組立体。
【手続補正２】
【補正対象書類名】明細書
【補正対象項目名】００８５
【補正方法】変更
【補正の内容】
【００８５】
データは、これらの材料を電極として、具体的にはダイレクトメタノール燃料電池のアノードとして使用できることを示す。
本発明の好適な実施態様は次のとおりである。
１．  チタンシリコンゾル−ゲル誘導材料、ジルコニウムシリコンゾル−ゲル誘導材料、またはそれらの混合物を含んでなる母材中に分散されてその全体にわたって分布された少なくとも１つの貴金属と少なくとも１つの導電性成分とを含んでなるゾル−ゲル誘導複合体。
２．  少なくとも１つの貴金属が白金、ルテニウム、またはそれらの混合物を含んでなる上記１に記載のゾル−ゲル誘導複合体。
３．  式
｛［（Ｐｔ）a（Ｒｕ）b（Ｍ）1-(a+b)］1-d［（ＴｉnyＺｒxＳｉ1-x-y）（Ｏ1-eＯＨ2e）z］d｝q［Ｃ］r
（式中、ｎが３〜４であり、
ｘが０〜１であり、
ｙが０〜１であり、
ｘ＋ｙ＞０、
ｚ＝［４（ｘ＋（１−ｘ−ｙ））＋ｎ（ｙ）］／２、
ａが０．０１〜１であり、
ｂ＝０〜０．９９であり、
ｄが０．０５〜０．９５であり、
ｅが０〜１であり、
Ｍが、Ｎｉ、Ｃｏ、Ｆｅ、Ｗ、およびＭｏから選択される促進剤元素であり、
Ｃが少なくとも１つの導電性成分であり、
ｑが約５重量％〜約９０重量％であり、
ｒが１−ｑである）で表される上記２に記載のゾル−ゲル誘導複合体。
４．  ａが０．５である上記３に記載のゾル−ゲル誘導複合体。
５．  ｂが０．５である上記３に記載のゾル−ゲル誘導複合体。
６．  ｘが０〜０．５である上記３に記載のゾル−ゲル誘導複合体。
７．  ｙが０〜０．５である上記３に記載のゾル−ゲル誘導複合体。
８．  ｄが０．５である上記３に記載のゾル−ゲル誘導複合体。
９．  ｑが４０重量％である上記３に記載のゾル−ゲル誘導複合体。
１０．  少なくとも１つの導電性成分が乱層炭素または黒鉛状炭素を含んでなる上記１に記載のゾル−ゲル誘導複合体。
１１．  上記１に記載のゾル−ゲル誘導複合体を含んでなる物品。
１２．  上記１に記載のゾル−ゲル誘導複合体でコーティングされた支持体。
１３．  ａ）少なくとも１つの貴金属含有化合物を含んでなる第１の溶液と金属アルコキシド、オルトシリケート、および溶媒を含んでなる第２の溶液とを配合して混合物を形成する工程と、
ｂ）少なくとも１つの導電性成分を含んでなる第３の溶液を混合物に添加する工程と、
ｃ）混合物を重合して無機ゲルを形成する工程と
を含んでなるゾル−ゲル誘導複合体を製造するための方法。
１４．  少なくとも１つの貴金属含有化合物が白金、ルテニウム、またはそれらの混合物を含んでなる上記１３に記載の方法。
１５．  少なくとも１つの導電性成分が乱層炭素または黒鉛状炭素を含んでなる上記１３に記載の方法。
１６．  金属アルコキシドがチタンアルコキシドまたはジルコニウムアルコキシドを含んでなる上記１３に記載の方法。
１７．  金属アルコキシドが金属エトキシド、金属ｎ−ブトキシド、金属イソプロポキシド、または金属ｎ−プロポキシドである上記１３に記載の方法。
１８．  金属アルコキシドがチタンｎ−ブトキシドまたはジルコニウムｎ−プロポキシドである上記１７に記載の方法。
１９．  オルトシリケートがテトラエチルオルトシリケートである上記１３に記載の方法。
２０．  ゲル化剤が重合工程を促進する上記１３に記載の方法。
２１．  ゲル化剤が水である上記２０に記載の方法。
２２．  水が、約０．１：１〜約１０：１の範囲の水：金属アルコキシドのモル比で存在する上記２１に記載の方法。
２３．  重合工程の後に無機ゲルを乾燥させるさらなる工程を含んでなる上記１３に記載の方法。
２４．  乾燥工程が、無機ゲルを加熱するかまたは溶媒を無機ゲルから除去することによって行なわれる上記２３に記載の方法。
２５．  乾燥工程の後に無機ゲルをカ焼するさらなる工程を含んでなる上記２３に記載の方法。
２６．  溶媒がエタノールである上記１３に記載の方法。
２７．  エタノールが約５：１〜約５３：１の範囲のエタノール：金属アルコキシドのモル比で存在する上記２６に記載の方法。
２８．  混合物が約１〜約１２の範囲のｐＨを有する上記１３に記載の方法。
２９．  チャンバと、チャンバをアノード区画とカソード区画とに分離する膜とを含んでなる燃料電池であって、膜が、チタンシリコンゾル−ゲル誘導材料、ジルコニウムシリコンゾル−ゲル誘導材料、またはそれらの混合物を含んでなる母材中に分散されてその全体にわたって分布された少なくとも１つの貴金属と少なくとも１つの導電性成分とを含んでなるゾル−ゲル誘導複合体を含んでなる触媒で少なくとも部分的にコーティングされる、燃料電池。
３０．  膜が、アノードチャンバに面する第１の表面とカソードチャンバに面する第２の表面とを含んでなり、触媒が、第１の表面上に少なくとも部分的にコーティングされる上記２９に記載の燃料電池。
３１．  ダイレクトメタノール燃料電池である上記２９に記載の燃料電池。
３２．  少なくとも２つの燃料電池を含んでなり、少なくとも２つの燃料電池の少なくとも１つが上記２９に記載の燃料電池を含んでなる、燃料電池スタック。
３３．  ａ）第１の電極と、
ｂ）第２の電極と、
ｃ）第１および第２の電極の間に挟まれた固体ポリマー電解質膜と
を含んでなる膜電極組立体であって、チタンシリコンゾル−ゲル誘導材料、ジルコニウムシリコンゾル−ゲル誘導材料、またはそれらの混合物を含んでなる母材中に分散されてその全体にわたって分布された少なくとも１つの貴金属と少なくとも１つの導電性成分とを含んでなるゾル−ゲル誘導複合体が、第１の電極と固体ポリマー電解質膜との間の境界面に配置される、膜電極組立体。
３４．  第１の電極がアノードである上記３３に記載の膜電極組立体。
３５．  ゾル−ゲル誘導複合体が、固体ポリマー電解質膜に面する第１の電極の表面、第１の電極に面する固体ポリマー電解質膜の表面、またはそれらの組合せの上にコーティングされる上記３３に記載の膜電極組立体。
３６．  少なくとも１つの貴金属と少なくとも１つの導電性成分とを含んでなるゾル−ゲル誘導複合体が、第２の電極と固体ポリマー電解質膜との間の境界面に配置される上記３３に記載の膜電極組立体。
３７．  ゾル−ゲル誘導複合体が、固体ポリマー電解質膜に面する第１の電極の表面および固体ポリマー電解質に面する第２の電極の表面、固体ポリマー電解質膜の両方の表面、またはそれらの組合せの上にコーティングされる上記３６に記載の膜電極組立体。